(57)【要約】【課題】導電性充填剤の分散性に優れ、かつ、電気抵抗のばらつきが小さく、温度や湿度による環境変化によって電気抵抗が影響を受けにくい（環境依存性が小さい）電子写真機器用導電性組成物を提供する。【解決手段】下記の（Ａ）〜（Ｃ）を必須成分とする電子写真機器用導電性組成物である。（Ａ）マトリックスポリマー。（Ｂ）金属酸化物、金属炭化物およびＤＢＰ吸着量が１００ｍｌ／１００ｇ以上のカーボンブラックからなる群から選ばれた少なくとも１つの導電性充填剤。（Ｃ）イオン性液体。【選択図】なし【特許請求の範囲】
【請求項１】
下記の（Ａ）〜（Ｃ）を必須成分とすることを特徴とする電子写真機器用導電性組成物。
（Ａ）マトリックスポリマー。
（Ｂ）金属酸化物、金属炭化物およびＤＢＰ吸着量が１００ｍｌ／１００ｇ以上のカーボンブラックからなる群から選ばれた少なくとも１つの導電性充填剤。
（Ｃ）イオン性液体。
【請求項２】
上記（Ｃ）のイオン性液体が、６員環および５員環の少なくとも一方をカチオンとし、これに対応するアニオンとからなるものである請求項１記載の電子写真機器用導電性組成物。
【請求項３】
請求項１または２記載の電子写真機器用導電性組成物の製法であって、上記（Ｂ）と（Ｃ）とを予め混練した後に、上記（Ａ）と混合することを特徴とする電子写真機器用導電性組成物の製法。
【請求項４】
請求項１または２記載の電子写真機器用導電性組成物を、導電性部材の少なくとも一部に用いたことを特徴とする電子写真機器用導電性部材。
【発明の詳細な説明】
【技術分野】
【０００１】
本発明は、現像ロール，帯電ロール，転写ロール，トナー供給ロール，除電ロール，給紙ロール，搬送ロール，クリーニングロール，現像ブレード，帯電ブレード，クリーニングブレード，転写ベルト等の電子写真機器用部材に用いられる電子写真機器用導電性組成物およびその製法、ならびにそれを用いた電子写真機器用導電性部材に関するものである。
【背景技術】
【０００２】
従来より、電子写真機器分野における電気抵抗の制御方法としては、つぎの（１）および（２）の方法が一般的である。
【０００３】
（１）カーボンブラック等の電子導電剤を、マトリックスポリマー中に分散する方法（例えば、特許文献１参照）。
【０００４】
（２）第四級アンモニウム塩等のイオン導電剤を、マトリックスポリマー中に分散する方法。
【特許文献１】特開２００２−３６３４２７号公報
【発明の開示】
【発明が解決しようとする課題】
【０００５】
上記（１）の方法では、マトリックスポリマー中にカーボンブラック等の電子導電剤粒子を分散させ、電子の伝導により導電制御を行うため、温度や湿度による影響は受けないという利点がある。しかしながら、電子導電剤粒子の分散状態の影響を受けたり、成形工程での材料流動の影響や、塗布乾燥状態の影響等により、均一な導電制御が困難である。特に、ストチクチャーの大きい導電性カーボンブラックは、凝集性が強く、分散性が悪いため、電気抵抗のばらつきが大きいという難点がある。
【０００６】
一方、上記（２）の方法では、マトリックスポリマー中にイオン導電剤が溶解しているため、均一な導電制御が可能であるが、導電化できたとしても、温度や湿度による影響を受けやすく、通電と共に電気抵抗が上昇する傾向にあり、画質が安定しないという難点がある。また、イオン導電剤との相溶性等の点から、効果を発揮できるマトリックスポリマーが制限される等の問題もある。
【０００７】
本発明は、このような事情に鑑みなされたもので、導電性充填剤の分散性に優れ、かつ、電気抵抗のばらつきが小さく、温度や湿度による環境変化によって電気抵抗が影響を受けにくい（環境依存性が小さい）、電子写真機器用導電性組成物およびその製法、ならびにそれを用いた電子写真機器用導電性部材の提供をその目的とする。
【課題を解決するための手段】
【０００８】
上記の目的を達成するため、本発明は、下記の（Ａ）〜（Ｃ）を必須成分とする電子写真機器用導電性組成物を第１の要旨とし、上記電子写真機器用導電性組成物の製法であって、上記（Ｂ）と（Ｃ）とを予め混練した後に、上記（Ａ）と混合する電子写真機器用導電性組成物の製法を第２の要旨とし、上記電子写真機器用導電性組成物を、導電性部材の少なくとも一部に用いた電子写真機器用導電性部材を第３の要旨とする。
（Ａ）マトリックスポリマー。
（Ｂ）金属酸化物、金属炭化物およびＤＢＰ吸着量が１００ｍｌ／１００ｇ以上のカーボンブラックからなる群から選ばれた少なくとも１つの導電性充填剤。
（Ｃ）イオン性液体。
【０００９】
すなわち、この発明者は、カーボンブラック等の導電性充填剤の分散性に優れ、かつ、電気抵抗のばらつきが小さく、温度や湿度による環境変化によって電気抵抗が影響を受けにくい（環境依存性が小さい）電子写真機器用導電性組成物を得るべく、鋭意研究を重ねた。そして、金属酸化物、金属炭化物およびＤＢＰ（フタル酸ジブチル）吸着量が１００ｍｌ／１００ｇ以上のカーボンブラックからなる群から選ばれた少なくとも１つの導電性充填剤に着目し、イオン性液体およびマトリックスポリマーとともに併用すると、マトリックスポリマー中での特定の導電性充填剤の分散性が向上し、電気抵抗のばらつきが小さくなり、電気抵抗の制御性が向上するとともに、温度や湿度による環境変化によって電気抵抗が影響を受けにくい（環境依存性が小さい）ことを見いだし、本発明に到達した。
【発明の効果】
【００１０】
本発明の電子写真機器用導電性組成物は、イオン性液体（Ｃ成分）およびマトリックスポリマー（Ａ成分）とともに、カーボンブラック等の特定の導電性充填剤（Ｂ成分）を併用している。そのため、特定の導電性充填剤（Ｂ成分）を単独使用する場合に比べて、マトリックスポリマー（Ａ成分）中での特定の導電性充填剤（Ｂ成分）の分散性が向上するとともに、電気抵抗のばらつきが小さくなり、電気抵抗の制御性が向上するという効果が得られる。また、温度や湿度による環境変化によって電気抵抗が影響を受けにくい（環境依存性が小さい）という効果も得られる。
【００１１】
また、イオン性液体（Ｃ成分）中で、カーボンブラック等の特定の導電性充填剤（Ｂ成分）を予め混練することにより、マトリックスポリマー中での特定の導電性充填剤（Ｂ成分）の分散性がより向上するようになる。
【発明を実施するための最良の形態】
【００１２】
つぎに、本発明の実施の形態を詳しく説明する。
【００１３】
本発明の電子写真機器用導電性組成物は、マトリックスポリマー（Ａ成分）と、特定の導電性充填剤（Ｂ成分）と、イオン性液体（Ｃ成分）とを用いて得ることができる。
【００１４】
上記マトリックスポリマー（Ａ成分）としては、特定の導電性充填剤（Ｂ成分）を分散させることができ、イオン性液体（Ｃ成分）と相溶するものであれば特に限定はないが、例えば、液状ポリマーや、固形ポリマー等があげられる。これらは単独でもしくは２種以上併せて用いられる。
【００１５】
上記液状ポリマーとしては、例えば、液状シリコーンゴム、液状ポリオキシアルキレンゴム、液状ポリイソブチレンゴム、液状ブタジエンゴム（ＢＲ）、液状イソプレンゴム、液状スチレン−ブタジエン系ゴム、液状エチレン−プロピレン−ジエン三元共重合ゴム（ＥＰＤＭ）、紫外線架橋用バインダー等があげられる。これらは単独でもしくは２種以上併せて用いられる。これらのなかでも、短時間架橋が可能である点で、液状シリコーンゴム、液状ポリオキシアルキレンゴム、液状ブタジエンゴムが好適に用いられる。
【００１６】
なお、本発明において液状ゴムとは、室温（約２０℃）で液状を示すゴムであって、自重で塑性変形するものをいう。また、２種以上のブレンド物において、１種以上が液状でなくても、ブレンド物が液状を示すものも含まれる。
【００１７】
上記紫外線架橋用バインダーとしては、例えば、分子量５００〜５５００のエポキシアクリレート，ウレタンアクリレート，ポリエステルアクリレート，アクリルアクリレート等のオリゴマーがあげられる。これらは単独でもしくは２種以上併せて用いられる。
【００１８】
また、上記固形ポリマーとしては、例えば、合成ゴム、熱可塑性エラストマー、塗料用マトリックスポリマー等があげられる。これらは単独でもしくは２種以上併せて用いられる。これらのなかでも、柔軟性が高く、へたりが少ない点で、架橋可能な合成ゴム、塗料用マトリックスポリマーが好適に用いられる。
【００１９】
上記合成ゴムとしては、例えば、エチレン−プロピレン−ジエン三元共重合ゴム（ＥＰＤＭ）、スチレン−ブタジエンゴム（ＳＢＲ）、ブタジエンゴム（ＢＲ）、ニトリルゴム（ＮＢＲ）、ヒドリンゴム（ＥＣＯ）等があげられる。これらは単独でもしくは２種以上併せて用いられる。これらのなかでも、Ｂ成分がほぐれやすく、非極性溶剤に溶解する点で、ＥＰＤＭ、ＳＢＲが好適に用いられる。
【００２０】
また、上記熱可塑性エラストマーとしては、例えば、ウレタン系熱可塑性エラストマー（ＴＰＵ）、スチレン−ブタジエン−スチレンブロック共重合体（ＳＢＳ）、スチレン−イソプレン−スチレンブロック共重合体（ＳＩＳ）、スチレン−エチレン・ブチレン−スチレンブロック共重合体（ＳＥＢＳ）、スチレン−エチレン・プロピレン−スチレンブロック共重合体（ＳＥＰＳ）等があげられる。これらは単独でもしくは２種以上併せて用いられる。これらのなかでも、溶解しやすさ、柔軟性を併せ持つ点で、ウレタン系熱可塑性エラストマー（ＴＰＵ）が好適に用いられる。
【００２１】
また、上記塗料用マトリックスポリマーとしては、例えば、ウレタン系樹脂、アクリル系樹脂、フッ素系樹脂、シリコーン系樹脂、イミド系樹脂、アミドイミド系樹脂、エポキシ系樹脂、ウレア樹脂、アルキッド樹脂、メラミン樹脂等があげられる。これらは単独でもしくは２種以上併せて用いられる。これらのなかでも、溶解しやすさ、柔軟性を併せ持つ点で、ウレタン系樹脂、アクリル系樹脂が好適に用いられる。
【００２２】
これらの固形ポリマーを溶解可能な溶媒としては、特に限定はないが、例えば、トルエン、メチルエチルケトン（ＭＥＫ）、ヘキサン、ヘプタン、Ｎ−メチル−２−ピロリドン（ＮＭＰ）、Ｎ，Ｎ−ジメチルホルムアミド（ＤＭＦ）、テトラヒドロフラン（ＴＨＦ）、ジエチルエーテル、アセトン、キシレン等があげられる。これらは単独でもしくは２種以上併せて用いられる。
【００２３】
つぎに、上記マトリックスポリマー（Ａ成分）とともに用いられる特定の導電性充填剤（Ｂ成分）としては、金属酸化物、金属炭化物、およびＤＢＰ（フタル酸ジブチル）吸着量が１００ｍｌ／１００ｇ以上のカーボンブラックからなる群から選ばれた少なくとも１つが用いられる。
【００２４】
上記金属酸化物としては、特に限定はなく、例えば、導電性酸化亜鉛、導電性酸化チタン、導電性酸化スズ、導電性酸化アンチモン、導電性酸化インジウム、導電性酸化鉄等があげられる。これらは単独でもしくは２種以上併せて用いられる。
【００２５】
上記金属炭化物としては、特に限定はなく、例えば、導電性炭化チタン、導電性炭化亜鉛等があげられる。これらは単独でもしくは２種以上併せて用いられる。
【００２６】
また、上記カーボンブラックは、ＤＢＰ吸着量が１００ｍｌ／１００ｇ以上のものであれば特に限定はないが、分散性および導電性の観点から、ＤＢＰ吸着量が１３０〜８００ｍｌ／１００ｇの範囲内のものが好適に用いられる。すなわち、カーボンブラックのＤＢＰ吸着量が１００ｍｌ／１００ｇ未満であると、導電性が悪くなるからである。
【００２７】
なお、上記カーボンブラックのＤＢＰ吸着量は、ＪＩＳ  Ｋ６２１７−４に準じて、測定することができる。
【００２８】
上記特定の導電性充填剤（Ｂ成分）の配合割合は、上記マトリックスポリマー（Ａ成分）１００重量部（以下「部」と略す）に対して、５〜１００部の範囲内が好ましく、特に好ましくは１０〜５０部の範囲内である。すなわち、Ｂ成分が５部未満であると、導電性を付与できなくなる傾向がみられ、逆にＢ成分が１００部を超えると、物性への悪影響（へたり、硬度上昇）がでる傾向がみられるからである。
【００２９】
つぎに、上記マトリックスポリマー（Ａ成分）および特定の導電性充填剤（Ｂ成分）とともに用いられるイオン性液体（Ｃ成分）としては、導電性を備え、Ｂ成分の分散性を向上させるものであれば特に限定はなく、常温（１０〜４０℃）で液体のものがあげられる。上記イオン性液体（Ｃ成分）は、一般的に揮発性がなく、イオン性であるが、低粘性で耐熱性を備えており、液体温度範囲が広く、イオン導電性が高い等の特徴がある。上記イオン性液体（Ｃ成分）のカチオンとなる元素としては、例えば、Ｎ、Ｓ、Ｐ等があげられる。
【００３０】
上記イオン性液体（Ｃ成分）の具体例としては、下記の化学式（１）で表される１−エチル−３−メチルイミダゾリウムテトラフルオロボレート、下記の化学式（２）で表される１−ヘキシル−３−メチルイミダゾリウムトリフルオロメタンスルホネート、下記の化学式（３）で表される１−ヘキシルピリジウムクロライドのような、６員環および５員環の少なくとも一方をカチオンとし、これに対応するアニオンとからなるものが好ましい。
【００３１】
【化１】
2005220317.tif 000002
【００３２】
【化２】
2005220317.tif 000003
【００３３】
【化３】
2005220317.tif 000004
【００３４】
上記特定の導電性充填剤（Ｂ成分）と、イオン性液体（Ｃ成分）との重量混合比は、Ｂ成分／Ｃ成分＝１／０．２〜１／８の範囲内が好ましく、特に好ましくはＢ成分／Ｃ成分＝１／１〜１／５の範囲内である。すなわち、Ｃ成分の重量混合比が０．２未満であると、Ｂ成分の分散性が劣る傾向がみられ、逆にＣ成分の重量混合比が８を超えると、Ｂ成分の特徴である電子導電性が失われ、イオン導電剤と同様の温湿度による影響を受けやすくなる傾向がみられるからである。
【００３５】
なお、本発明の電子写真機器用導電性組成物には、上記Ａ〜Ｃ成分とともに、架橋剤、触媒、反応性希釈剤、光開始剤、遅延剤、整泡剤、充填剤、可塑剤、老化防止剤、分散剤、消泡剤、カップリング剤、難燃剤等を必要に応じて適宜に配合することも可能である。
【００３６】
上記架橋剤は、上記マトリックスポリマー（Ａ成分）の種類に応じて最適なものを選択すればよく、例えば、ヒドロシリル架橋剤、メラミン等の尿素樹脂、エポキシ硬化剤、ポリアミン硬化剤、パーオキサイド、硫黄、シラノール基含有化合物等があげられる。
【００３７】
上記架橋剤の配合割合は、上記マトリックスポリマー（Ａ成分）１００部に対して、０．１〜４０部の範囲が好ましく、特に好ましくは１〜１０部である。なかでも、上記ヒドロシリル架橋剤の配合割合は、上記マトリックスポリマー（Ａ成分）１００部に対して、０．５〜８部の範囲が好ましく、特に好ましくは１．５〜３部である。また、上記パーオキサイドの配合割合は、上記マトリックスポリマー（Ａ成分）１００部に対して、１〜１０部の範囲が好ましく、特に好ましくは２〜５部である。
【００３８】
上記触媒としては、例えば、ヒドロシリル化触媒、第三級アミン触媒、錫系触媒等があげられる。
【００３９】
上記反応性希釈剤としては、例えば、ビアセチル、アセトフェノン等のモノマーがあげられる。
【００４０】
本発明の電子写真機器用導電性組成物は、例えば、つぎのようにして製造することができる。すなわち、上記特定の導電性充填剤（Ｂ成分）と、イオン性液体（Ｃ成分）とを、ニーダー、ボールミル、プラネタリーミキサー、バンバリミキサー、二本ロール、三本ロール等を用いて予備分散（混練）し、マスターバッチを作製する。つぎに、このマスターバッチと、マトリックスポリマー（Ａ成分）と、必要に応じて架橋剤、触媒、反応性希釈剤、光開始剤、遅延剤、整泡剤、充填剤、可塑剤、老化防止剤、分散剤、消泡剤、カップリング剤、難燃剤等を適宜に配合し、羽根撹拌等により混練する。このようにして、目的とする電子写真機器用導電性組成物を得ることができる。
【００４１】
上記予備分散（混練）は、イオン性液体（Ｃ成分）の融点以上の温度で、混合物の粘度が１０Ｐａ・ｓ以上で混練することが好ましい。
【００４２】
本発明の電子写真機器用導電性組成物は、例えば、現像ロール，帯電ロール，転写ロール，定着ロール，トナー供給ロール，除電ロール，給紙ロール，搬送ロール，クリーニングロール等のロール部材、現像ブレード，帯電ブレード，クリーニングブレード等のブレード部材、転写ベルト，紙送りベルト等のベルト部材等の電子写真機器用部材に用いられる。複層構造の部材の場合は、表層、中間層、基層のいずれに用いてもよい。
【００４３】
つぎに、実施例について比較例と併せて説明する。
【００４４】
まず、実施例および比較例に先立ち、下記に示す材料を準備した。
【００４５】
〔導電性カーボンブラックＡ〕
ケッチェンブラックインターナショナル社製、ケッチェンブラックＥＣ（ＤＢＰ吸着量：３５０ｍｌ／１００ｇ）
【００４６】
〔導電性カーボンブラックＢ〕
電気化学工業社製、ＰｒｉｎｔｅｘＬ（ＤＢＰ吸着量：１１４ｍｌ／１００ｇ）
【００４７】
〔導電性カーボンブラックＣ〕
東海カーボン社製、シーストＳＯ（ＤＢＰ吸着量：６８ｍｌ／１００ｇ）
【００４８】
〔金属酸化物〕
導電性酸化亜鉛（白水テック社製、導電性酸化亜鉛２３Ｋ）
【００４９】
〔金属炭化物〕
導電性炭化チタン（日本新金属社製、ＴＩＣ−００７）
【００５０】
〔イオン性液体Ａ〕
前記化学式（１）で表される１−エチル−３−メチルイミダゾリウムテトラフルオロボレート（アルドリッチ社製、融点：１４．６℃）
【００５１】
〔イオン性液体Ｂ〕
前記化学式（２）で表される１−ヘキシル−３−メチルイミダゾリウムトリフルオロメタンスルホネート（関東化学社製、融点：２０℃）
【００５２】
〔イオン性液体Ｃ〕
前記化学式（３）で表される１−ヘキシルピリジウムクロライド（関東化学社製、融点：３３℃）
【００５３】
つぎに、上記材料を下記の表１に示す配合割合で配合し、これらを所定の混練方法で予備分散してマスターバッチ（ＭＢ）を作製した。
【００５４】
【表１】
2005220317.tif 000005
【００５５】
また、下記に示すマトリックスポリマー等の材料を準備した。
【００５６】
〔ＥＰＤＭ（マトリックスポリマー）〕
住友化学工業社製、エスプレン５０５
【００５７】
〔シリコーンポリマー（マトリックスポリマー）〕
Ｇｅｌｅｓｔ社製、ＤＭＳ−Ｖ３３
【００５８】
〔液状ポリオキシアルキレンゴム（マトリックスポリマー）〕
両末端にビニル基を有するポリアルキレンオキサイド（鐘淵化学社製、サイリルＳＡＴ２００）
【００５９】
〔液状ブタジエンゴム（マトリックスポリマー）〕
クラレ社製、クラプレンＬＩＲ−３０
【００６０】
〔ウレタンゴムＡ（マトリックスポリマー）〕
旭ガラス社製、エクセノール８５０
【００６１】
〔ウレタンゴムＢ（マトリックスポリマー）〕
旭ガラス社製、エクセノール２０２０
【００６２】
〔ウレタンゴム用アミン触媒〕
ＴＥＤＡ（テトラエチレンジアミン）
【００６３】
〔イソシアネート〕
ＭＤＩ（ジフェニルメタンジイソシアネート）
【００６４】
〔ＴＰＵ（マトリックスポリマー）〕
日本ポリウレタン社製、ニッポラン５２３０（固形分量：３０重量％）
【００６５】
〔ポリアミドイミド（マトリックスポリマー）〕
東洋紡績社製、バイロマックスＨＲ１６ＮＮ
【００６６】
〔紫外線架橋用マトリックス（マトリックスポリマー）〕
アクリルオリゴマー（新中村化学社製、ＮＫオリゴＵ−２０１ＰＡ−６０）
【００６７】
〔過酸化物架橋剤〕
２，５−ジメチル−２，５−ジ（ｔ−ブチルペルオキシ）ヘキサン（日本油脂社製、パーヘキサ２５Ｂ４０）
【００６８】
〔共架橋剤〕
トリアリルイソシアヌレート（ＴＡＩＣ）
【００６９】
〔ヒドロシリル架橋剤Ａ〕
フェニル変性メチルＨシロキサン（アズマックス社製、ＨＰＭ５０２）
【００７０】
〔ヒドロシリル架橋剤Ｂ〕
下記の化学式（４）で表されるヒドロシリル架橋剤
【００７１】
【化４】
2005220317.tif 000006
【００７２】
〔反応遅延剤〕
アセチレンアルコール〔３，５−ジメチル−１−ヘキシン−３−オール（ＤＭＨＯ）〕
【００７３】
〔白金触媒〕
Ｇｅｌｅｓｔ社製、ＳＩＰ  ６８３０．０
【００７４】
〔光開始剤〕
チバスペシャリティーケミカルズ社製、ダロキュア１１７３
【実施例】
【００７５】
〔実施例１〜１５、比較例１〜６〕
後記の表２〜表４に示す各材料を同表に示す割合で配合し、これらを所定の混練方法で混練して、導電性組成物を調製した。
【００７６】
このようにして得られた実施例品および比較例品を用いて、下記のようにして各特性の評価を行った。これらの結果を、後記の表２〜表４に併せて示した。
【００７７】
〔凝集物の粒径〕
各導電性組成物を所定の溶剤で希釈し、測定装置ＬＡ７５０（堀場製作所社製）を用いてレーザー回析法により粒度の測定を行った。
【００７８】
〔評価用サンプルの作製方法〕
各導電性組成物を用いて、下記の方法にて評価用サンプルをそれぞれ作製した。
【００７９】
（製法Ａ）
導電性組成物を所定の溶剤に溶解したものを、ガラス板上にコーティングし、所定の条件で架橋することにより、３０μｍの厚みのコーティング層が形成されてなる評価用サンプルを作製した。
【００８０】
（製法Ｂ）
導電性組成物を所定の溶剤に溶解したものを、所定の注型用金型に注型した後、所定の条件で架橋することにより、厚み 0．５ｍｍのシートからなる評価用サンプルを作製した。
【００８１】
（製法Ｃ）
導電性組成物をガラス板上にした後、紫外線（条件：Ｇａ系メタルハライドランプ１６０Ｗ）を距離１０ｃｍで２分間照射して、厚み５μｍの紫外線硬化層が形成されてなる評価用サンプルを作製した。
【００８２】
〔電気抵抗〕
上記評価用サンプルを用い、２０℃×５０％ＲＨの環境下において、１Ｖの電圧を印加した時の電気抵抗（Ｒｖ１）を、ＳＲＩＳ  ２３０４に準じて測定した。
【００８３】
〔環境依存性〕
上記評価用サンプルを用い、印加電圧１Ｖの条件下、低温低湿（１５℃×１０％ＲＨ）時の電気抵抗（Ｒｖ＝１５℃×１０％ＲＨ）と、高温高湿（３５℃×８５％ＲＨ）時の電気抵抗（Ｒｖ＝３５℃×８５％ＲＨ）を、ＳＲＩＳ  ２３０４に準じてそれぞれ測定した。そして、Ｌｏｇ（Ｒｖ＝１５℃×１０％ＲＨ／Ｒｖ＝３５℃×８５％ＲＨ）により、電気抵抗の環境依存性を変動桁数で表示した。
【００８４】
〔通電劣化後の変動桁数〕
上記評価用サンプルを用い、２０℃×５０％ＲＨの環境下において、１００Ｖの電圧を１０分間通電した後の電気抵抗（Ｒｖ２）を、ＳＲＩＳ  ２３０４に準じて測定した。そして、Ｌｏｇ（Ｒｖ２／Ｒｖ１）により、通電劣化後の変動桁数を求めた。
【００８５】
〔硬度（ＪＩＳ  タイプＡ）〕
上記評価用サンプルを用い、ＪＩＳ  Ｋ  ６２５３に準じて、硬度（ＪＩＳ  タイプＡ）を測定した。
【００８６】
【表２】
2005220317.tif 000007
【００８７】
【表３】
2005220317.tif 000008
【００８８】
【表４】
2005220317.tif 000009
【００８９】
上記結果から、実施例品は、いずれも凝集物の粒径が小さく、分散性に優れるとともに、電気抵抗の環境依存性が小さく、通電劣化後の変動桁数も小さかった。
【００９０】
これに対して、比較例１品は、特定の導電性充填剤を使用せず、イオン性液体のみを使用しているため、電気抵抗の環境依存性が大きく、通電劣化後の変動桁数も大きかった。比較例２品および比較例３品は、イオン性液体を使用せず、カーボンブラックのみを使用しているため、凝集物の粒径が大きく、分散性に劣るとともに、通電劣化後にリークが発生した。比較例４品は、イオン性液体を使用せず、カーボンブラックのみを使用しているため、凝集物の粒径が大きく、分散性に劣っていた。比較例５品は、導電剤として導電性酸化亜鉛のみを用いているため、凝集物の粒径が大きく、分散性に劣っていた。比較例６品は、ＤＢＰ吸着量が１００ｍｌ／１００ｇ未満のカーボンブラックを用いているため、環境依存性が大きく、通電劣化後の変動が大きかった。
【００９１】
つぎに、上記導電性組成物を用いて、つぎのようにして現像ロールを作製した。
【００９２】
〔実施例１６〕
後記の表５に示すベース層用材料を調製した。そして、軸体である芯金（直径１６ｍｍ、ＳＵＳ３０４製）をセットした射出成形用金型内に、上記ベース層用材料を注型し、１５０℃×４５分の条件で加熱した後、脱型して、軸体の外周面に沿ってベース層が形成されてなる単層構造の現像ロールを作製した。
【００９３】
〔実施例１７〕
後記の表５に示すベース層用材料および表層用材料をそれぞれ調製した。そして、軸体である芯金（直径１６ｍｍ、ＳＵＳ３０４製）をセットした射出成形用金型内に、上記ベース層用材料を注型し、１５０℃×４５分の条件で加熱した後、脱型して、軸体の外周面に沿ってベース層を形成した。ついで、上記表層用材料を上記ベースゴム層の外周面に塗布して、表層を形成した。このようにして、軸体の外周面にベースゴム層が形成され、その外周面に表層が形成されてなる２層構造の現像ロールを作製した。
【００９４】
〔比較例７〕
ベース層用材料を後記の表５に示すものに変更した。それ以外は、実施例１６と同様にして、単層構造の現像ロールを作製した。
【００９５】
〔比較例８〕
ベース層用材料および表層用材料を、後記の表５に示すものにそれぞれ変更した。それ以外は、実施例１７と同様にして、２層構造の現像ロールを作製した。
【００９６】
このようにして得られた実施例品および比較例品の現像ロールを用いて、下記の基準に従い、各特性の評価を行った。これらの結果を、後記の表５に併せて示した。
【００９７】
〔電気抵抗中央値〕
各現像ロールの電気抵抗中央値を、１ｍｍ2 の電極を用い、電圧１Ｖで、ＳＲＩＳ  ２３０４に準じて測定した。
【００９８】
〔電気抵抗ばらつき〕
電気抵抗のばらつきを変動桁数で示した。変動桁数が１．５桁以内であれば、電気抵抗ばらつきが良好である。
【００９９】
〔硬度（ＪＩＳ  タイプＡ）〕
各現像ロールの硬度を、ＪＩＳ  Ｋ  ６２５３に準じて測定した。
【０１００】
〔圧縮永久歪み〕
各現像ロールの圧縮永久歪みを、温度７０℃、試験時間２２時間、圧縮率２５％の条件下、ＪＩＳ  Ｋ  ６３０１に準じて測定した。
【０１０１】
〔画像むら〕
各現像ロールを市販のカラープリンターに組み込み、画像評価を行った。評価は、ハーフトーン画像での濃度むらがなく、細線のとぎれや色ずれがなかったものを○、そうでないものを×とした。
【０１０２】
【表５】
2005220317.tif 000010
【０１０３】
上記表の結果から、実施例品の現像ロールは、いずれも電気抵抗のばらつきが小さく、低硬度で、圧縮永久歪みが小さく、画像むらがなかった。
【０１０４】
これに対して、比較例品の現像ロールは、電気抵抗のばらつきが大きく、画像むらもあった。
【０１０５】
つぎに、上記導電性組成物を用いて、つぎのようにして帯電ロールを作製した。
【０１０６】
〔実施例１８〕
後記の表６に示すベース層用材料を調製した。そして、軸体である芯金（直径１２ｍｍ、ＳＵＳ３０４製）をセットした射出成形用金型内に、上記ベース層用材料を注型し、１５０℃×４５分の条件で加熱した後、脱型して、軸体の外周面に沿ってベース層が形成されてなる単層構造の帯電ロールを作製した。
【０１０７】
〔実施例１９〕
後記の表６に示すベース層用材料および表層用材料をそれぞれ調製した。そして、軸体である芯金（直径１２ｍｍ、ＳＵＳ３０４製）をセットした射出成形用金型内に、上記ベース層用材料を注型し、１５０℃×４５分の条件で加熱した後、脱型して、軸体の外周面に沿ってベース層を形成した。ついで、上記表層用材料を上記ベースゴム層の外周面に塗布して、表層を形成した。このようにして、軸体の外周面にベースゴム層が形成され、その外周面に表層が形成されてなる２層構造の帯電ロールを作製した。
【０１０８】
〔比較例９〕
ベース層用材料を後記の表６に示すものに変更した。それ以外は、実施例１８と同様にして、単層構造の帯電ロールを作製した。
【０１０９】
このようにして得られた実施例品および比較例品の帯電ロールを用いて、前述の現像ロールの評価方法に準じて、各特性の評価を行った。これらの結果を、下記の表６に併せて示した。
【０１１０】
【表６】
2005220317.tif 000011
【０１１１】
上記表の結果から、実施例品の帯電ロールは、いずれも電気抵抗のばらつきが小さく、低硬度で、圧縮永久歪みが小さく、画像むらもなかった。
【０１１２】
これに対して、比較例品の帯電ロールは、電気抵抗のばらつきが大きく、画像むらもあった。
【０１１３】
つぎに、上記導電性組成物を用いて、つぎのようにして転写ベルトを作製した。
【０１１４】
〔実施例２０〕
後記の表７に示すベース層用材料を調製した。そして、このベース層用材料を用いて、外径３００ｍｍとなるように遠心成形を行い、２３０℃で１時間乾燥することにより、単層構造の転写ベルトを作製した。
【０１１５】
〔比較例１０〕
ベース層用材料を後記の表７に示すものに変更した。それ以外は、実施例２０と同様にして、単層構造の転写ベルトを作製した。
【０１１６】
このようにして得られた実施例品および比較例品の転写ベルトを用いて、前述の現像ロールの評価方法に準じて、各特性の評価を行った。これらの結果を、下記の表７に併せて示した。
【０１１７】
【表７】
2005220317.tif 000012
【０１１８】
上記表の結果から、実施例品の転写ベルトは、いずれも電気抵抗のばらつきが小さく、画像むらもなかった。
【０１１９】
これに対して、比較例品の転写ベルトは、電気抵抗のばらつきが大きく、画像むらもあった。
【産業上の利用可能性】
【０１２０】
本発明の電子写真機器用導電性組成物は、例えば、現像ロール，帯電ロール，転写ロール，定着ロール，トナー供給ロール，除電ロール，給紙ロール，搬送ロール，クリーニングロール等のロール部材、現像ブレード，帯電ブレード，クリーニングブレード等のブレード部材、転写ベルト，紙送りベルト等のベルト部材等の電子写真機器用部材に用いられる。